【手続補正書】
【提出日】平成19年6月8日(2007.6.8)
【手続補正１】
【補正対象書類名】特許請求の範囲
【補正対象項目名】全文
【補正方法】変更
【補正の内容】
【特許請求の範囲】
【請求項１】
（Ａ）（ｉ）１種又はそれ以上のジカルボン酸の残基、
（ｉｉ）全繰り返し単位基準で４〜４０モル％の、芳香族又はシクロ脂肪族環に結合している２個の官能基及び１個又はそれ以上のスルホネート基を有する少なくとも１種のスルホモノマーの残基（但し、前記官能基はヒドロキシル、カルボキシル又はこれらの組合せである）、
（ｉｉｉ）１種又はそれ以上のジオール残基（但し、全ジオール残基基準で少なくとも２５モル％は構造：
Ｈ−（ＯＣＨ2−ＣＨ2）n−ＯＨ
（式中、ｎは、２〜５００の範囲内の整数である）
を有するポリ（エチレングリコール）である）；並びに
（ｉｖ）全繰り返し単位基準で、０〜２５モル％の３個又はそれ以上の官能基を有する分岐モノマーの残基（但し、前記官能基はヒドロキシル、カルボキシル又はこれらの組合せである）
を含む少なくとも２５℃のガラス転移温度（Ｔｇ）を有するスルホポリエステル；
（Ｂ）任意的な、前記スルホポリエステルとブレンドされた水分散性ポリマー；並びに
（Ｃ）任意的な、前記スルホポリエステルとブレンドされた水非分散性ポリマー（但し、前記ブレンドは非混和性ブレンドである）；
を含んでなり、前記繊維は、水分散性であり、そして繊維の全重量基準で、１０重量％よりも少ない顔料又は充填剤を含む繊維。
【請求項２】
前記ジカルボン酸が脂肪族二酸、脂環式ジカルボン酸、芳香族ジカルボン酸及びこれらの組合せから選ばれる請求項１に記載の繊維。
【請求項３】
前記ジカルボン酸がコハク酸、グルタル酸、アジピン酸、アゼライン酸、セバシン酸、フマル酸、マレイン酸、イタコン酸、１，３−シクロヘキサンジカルボン酸、１，４−シクロヘキサンジカルボン酸、ジグリコール酸、２，５−ノルボルナンジカルボン酸、フタル酸、テレフタル酸、１，４−ナフタレンジカルボン酸、２，５−ナフタレンジカルボン酸、２，６−ナフタレンジカルボン酸、２，７−ナフタレンジカルボン酸、ジフェン酸、４，４′−オキシジ安息香酸、４，４′−スルホニルジ安息香酸、イソフタル酸及びこれらの組合せから選択される請求項２に記載の繊維。
【請求項４】
前記スルホモノマーがスルホフタル酸、スルホテレフタル酸、スルホイソフタル酸又はこれらの組合せの金属スルホネート塩である請求項３に記載の繊維。
【請求項５】
前記ジオール残基がエチレングリコール、ジエチレングリコール、トリエチレングリコール、ポリ（エチレン）グリコール、１，３−プロパンジオール、２，４−ジメチル−２−エチルヘキサン−１，３−ジオール、２，２−ジメチル−１，３−プロパンジオール、２−エチル−２−ブチル−１，３−プロパンジオール、２−エチル−２−イソブチル−１，３−プロパンジオール、１，３−ブタンジオール、１，４−ブタンジオール、１，５−ペンタンジオール、１，６−ヘキサンジオール、２，２，４−トリメチル−１，６−ヘキサンジオール、チオジエタノール、１，２−シクロヘキサンジメタノール、１，３−シクロヘキサンジメタノール、１，４−シクロヘキサンジメタノール、２，２，４，４−テトラメチル−１，３−シクロブタンジオール、ｐ−キシリレンジオール及びこれらの組合せから選択される請求項４に記載の繊維。
【請求項６】
前記分岐モノマーが１，１，１−トリメチロールプロパン、１，１，１−トリメチロールエタン、グリセリン、ペンタエリスリトール、エリスリトール、スレイトール、ジペンタエリスリトール、ソルビトール、トリメリト酸無水物、ピロメリト酸二無水物、ジメチロールプロピオン酸又はこれらの組合せである請求項５に記載の繊維。
【請求項７】
（Ａ）（ｉ）全酸残基基準で、５０〜９６モル％のイソフタル酸又はテレフタル酸の１種又はそれ以上の残基、
（ｉｉ）全酸残基基準で、４〜３０モル％の１種又はそれ以上のソジオイソフタル酸の残基；
（ｉｉｉ）１種又はそれ以上のジオール残基（但し、全ジオール残基基準で少なくとも２５モル％は構造：
Ｈ−（ＯＣＨ2−ＣＨ2）n−ＯＨ
（式中、ｎは、２〜５００の範囲内の整数である）
を有するポリ（エチレングリコール）である）；
（ｉｖ）全繰り返し単位基準で、０〜２０モル％の３個又はそれ以上の官能基を有する分岐モノマーの残基（但し、前記官能基はヒドロキシル、カルボキシル又はこれらの組合せである）
を含む少なくとも２５℃のガラス転移温度（Ｔｇ）を有するスルホポリエステル；
（Ｂ）任意的な、第一のスルホポリエステルとブレンドされた水分散性ポリマー；並びに
（Ｃ）任意的な、前記スルホポリエステルとブレンドされてブレンドを形成する水非分散性ポリマー（但し、前記ブレンドは非混和性ブレンドである）；
を含んでなる水分散性の繊維であり、そして繊維の全重量基準で、１０重量％よりも少ない顔料又は充填剤を含む繊維。
【請求項８】
前記スルホポリエステルとブレンドされた第一の水分散性ポリマーを含む請求項７に記載の繊維。
【請求項９】
非混和性ブレンドを形成するためにブレンドされた水非分散性ポリマーを含む請求項７に記載の繊維。
【請求項１０】
前記スルホポリエステルが、全酸残基基準で、７５〜９６モル％のイソフタル酸又はテレフタル酸の１種又はそれ以上の残基及び全ジオール残基基準で、２５〜９５モル％のジエチレングリコールの残基を含む請求項７に記載の繊維。
【請求項１１】
前記繊維がステープル、モノフィラメント又はマルチフィラメント繊維であり、造形された断面を有する請求項１０に記載の繊維。
【請求項１２】
請求項１１に記載の繊維を含んでなる繊維状物品。
【請求項１３】
前記物品がヤーン、布帛、溶融ブローウェブ、スパンボンドウェブ、不織布及びこれらの組合せから選択される請求項１２に記載の繊維状物品。
【請求項１４】
前記物品が１個又はそれ以上の繊維の層を含む請求項１２に記載の繊維状物品。
【請求項１５】
前記物品がワイプ、ガーゼ、ティッシュ、おむつ、繊維含有クリーニング製品、積層バインダー、生理用ナプキン、パンティライナー、タンポン、トレーニングパンツ、失禁製品、包帯又は手術用包帯である請求項１４に記載の繊維状物品。
【請求項１６】
前記物品がフラッシュ性である請求項１５に記載の繊維状物品。
【請求項１７】
第二の水分散性ポリマーを含んでなる水分散性フィルムを更に含む請求項１２に記載の繊維状物品。
【請求項１８】
前記第二の水分散性ポリマーが
（ｉ）全酸残基基準で、５０〜９６モル％のイソフタル酸又はテレフタル酸の１種又はそれ以上の残基；
（ｉｉ）全酸残基基準で、４〜３０モル％のソジオスルホイソフタル酸の残基；
（ｉｉｉ）１種又はそれ以上のジオール残基（但し、全ジオール残基基準で、少なくとも１５モル％は、構造：
Ｈ−（ＯＣＨ2−ＣＨ2）n−ＯＨ
（式中、ｎは、２〜５００の範囲内の整数である）
を有するポリ（エチレングリコール）である）；並びに
（ｉｖ）全繰り返し単位基準で、０〜２０モル％の３個又はそれ以上の官能基を有する分岐モノマーの残基（但し、前記官能基はヒドロキシル、カルボキシル又はこれらの組合せである）を含んでなる追加のスルホポリエステル
を含む請求項１７に記載の繊維状物品。
【請求項１９】
前記追加のスルホポリエステルが、全酸残基基準で、７５〜９６モル％のイソフタル酸又はテレフタル酸の１種又はそれ以上の残基及び全ジオール残基基準で、２５〜９５モル％のジエチレングリコールの残基を含む請求項１８に記載の繊維状物品。
【請求項２０】
第三の水分散性ポリマーを含んでなる粉末を更に含む請求項１８に記載の繊維状物品。
【請求項２１】
前記物品がワイプ、ガーゼ、ティッシュ、おむつ、繊維含有クリーニング製品、積層バインダー、生理用ナプキン、パンティライナー、タンポン、トレーニングパンツ、失禁製品、包帯又は手術用包帯である請求項１８に記載の繊維状物品。
【請求項２２】
前記物品がフラッシュ性である請求項２１に記載の繊維状物品。
【請求項２３】
Ｉ．（Ａ）（ｉ）１種又はそれ以上のジカルボン酸の残基、
（ｉｉ）全繰り返し単位基準で４〜４０モル％の、芳香族又はシクロ脂肪族環に結合している２個の官能基及び１個又はそれ以上の金属スルホネート基を有する少なくとも１種のスルホモノマーの残基（但し、前記官能基はヒドロキシル、カルボキシル又はこれらの組合せである）、
（ｉｉｉ）１種又はそれ以上のジオール残基（但し、全ジオール残基基準で少なくとも２０モル％は構造：
Ｈ−（ＯＣＨ2−ＣＨ2）n−ＯＨ
（式中、ｎは、２〜５００の範囲内の整数である）
を有するポリ（エチレングリコール）である）；並びに
（ｉｖ）全繰り返し単位基準で、０〜２５モル％の３個又はそれ以上の官能基を有する分岐モノマーの残基（但し、前記官能基はヒドロキシル、カルボキシル又はこれらの組合せである）
を含む少なくとも２５℃のガラス転移温度（Ｔｇ）を有するスルホポリエステル、
（Ｂ）任意的な、前記スルホポリエステルとブレンドされた水分散性ポリマー；並びに
（Ｃ）任意的な、前記スルホポリエステルとブレンドされて、非混和性のブレンドを形成する水非分散性ポリマー；
を含んでなり、ポリマー組成物の全重量基準で、１０重量％よりも少ない顔料又は充填剤を含む水分散性ポリマー組成物を、その流動点よりも高い温度に加熱し；そして
ＩＩ．フィラメントを溶融紡糸する
ことを含んでなる水分散性繊維のための方法。
【請求項２４】
Ｉ．（Ａ）（ｉ）１種又はそれ以上のジカルボン酸の残基、
（ｉｉ）全繰り返し単位基準で４〜４０モル％の、芳香族又はシクロ脂肪族環に結合している２個の官能基及び１個又はそれ以上の金属スルホネート基を有する少なくとも１種のスルホモノマーの残基（但し、前記官能基はヒドロキシル、カルボキシル又はこれらの組合せである）、
（ｉｉｉ）１種又はそれ以上のジオール残基（但し、全ジオール残基基準で少なくとも２０モル％は構造：
Ｈ−（ＯＣＨ2−ＣＨ2）n−ＯＨ
（式中、ｎは、２〜５００の範囲内の整数である）
を有するポリ（エチレングリコール）である）；並びに
（ｉｖ）全繰り返し単位基準で、０〜２５モル％の３個又はそれ以上の官能基を有する分岐モノマーの残基（但し、前記官能基はヒドロキシル、カルボキシル又はこれらの組合せである）
を含む少なくとも２５℃のガラス転移温度（Ｔｇ）を有するスルホポリエステル；
（Ｂ）任意的な、前記スルホポリエステルとブレンドされた水分散性ポリマー；並びに
（Ｃ）任意的な、前記スルホポリエステルとブレンドされて、非混和性のブレンドを形成する水非分散性ポリマー
を含んでなり、ポリマー組成物の全重量基準で、１０重量％よりも少ない顔料又は充填剤を含む；水分散性ポリマー組成物を、その流動点よりも高い温度に加熱し；
ＩＩ．フィラメントを溶融紡糸し；そして
ＩＩＩ．工程ＩＩの前記フィラメントを重ね、そして集めて、不織ウェブを形成することを含んでなる水分散性不織布のための方法。
【請求項２５】
Ａ）（ｉ）１種又はそれ以上のジカルボン酸の残基、
（ｉｉ）全繰り返し単位基準で４〜４０モル％の、芳香族又はシクロ脂肪族環に結合している２個の官能基及び１個又はそれ以上のスルホネート基を有する少なくとも１種のスルホモノマーの残基（但し、前記官能基は、ヒドロキシル、カルボキシル又はこれらの組合せである）、
（ｉｉｉ）１種又はそれ以上のジオール残基（但し、全ジオール残基基準で少なくとも２５モル％は構造：
Ｈ−（ＯＣＨ2−ＣＨ2）n−ＯＨ
（式中、ｎは、２〜５００の範囲内の整数である）
を有するポリ（エチレングリコール）である）；並びに
（ｉｖ）全繰り返し単位基準で、０〜２５モル％の３個又はそれ以上の官能基を有する分岐モノマーの残基（但し、前記官能基はヒドロキシル、カルボキシル又はこれらの組合せである）
を含む少なくとも５７℃のガラス転移温度（Ｔｇ）を有する水分散性スルホポリエステル；並びに
Ｂ）前記スルホポリエステルとは非混和性である１種又はそれ以上の水非分散性ポリマーを含んでなる複数のセグメントであって、それらのセグメント間に介在する前記スルホポリエステルによって、互いに実質的に分離されているセグメント
を含んでなり、繊維の全重量基準で、１０重量％よりも少ない顔料又は充填剤を含む造形された断面を有する多成分繊維。
【請求項２６】
前記ジカルボン酸が脂肪族二酸、脂環式ジカルボン酸、芳香族ジカルボン酸及びこれらの組合せから選ばれる請求項２５に記載の繊維。
【請求項２７】
前記ジカルボン酸がコハク酸、グルタル酸、アジピン酸、アゼライン酸、セバシン酸、フマル酸、マレイン酸、イタコン酸、１，３−シクロヘキサンジカルボン酸、１，４−シクロヘキサンジカルボン酸、ジグリコール酸、２，５−ノルボルナンジカルボン酸、フタル酸、テレフタル酸、１，４−ナフタレンジカルボン酸、２，５−ナフタレンジカルボン酸、２，６−ナフタレンジカルボン酸、２，７−ナフタレンジカルボン酸、ジフェン酸、４，４′−オキシジ安息香酸、４，４′−スルホニルジ安息香酸、イソフタル酸及びこれらの組合せから選択される請求項２６に記載の繊維。
【請求項２８】
前記スルホモノマーがスルホフタル酸、スルホテレフタル酸、スルホイソフタル酸の金属スルホネート塩又はこれらの組合せである請求項２７に記載の繊維。
【請求項２９】
前記ジオール残基が、エチレングリコール、ジエチレングリコール、トリエチレングリコール、ポリ（エチレン）グリコール、１，３−プロパンジオール、２，４−ジメチル−２−エチルヘキサン−１，３−ジオール、２，２−ジメチル−１，３−プロパンジオール、２−エチル−２−ブチル−１，３−プロパンジオール、２−エチル−２−イソブチル−１，３−プロパンジオール、１，３−ブタンジオール、１，４−ブタンジオール、１，５−ペンタンジオール、１，６−ヘキサンジオール、２，２，４−トリメチル−１，６−ヘキサンジオール、チオジエタノール、１，２−シクロヘキサンジメタノール、１，３−シクロヘキサンジメタノール、１，４−シクロヘキサンジメタノール、２，２，４，４−テトラメチル−１，３−シクロブタンジオール、ｐ−キシリレンジオール及びこれらの組合せから選択される請求項２８に記載の繊維。
【請求項３０】
前記分岐モノマーが、１，１，１−トリメチロールプロパン、１，１，１−トリメチロールエタン、グリセリン、ペンタエリスリトール、エリスリトール、スレイトール、ジペンタエリスリトール、ソルビトール、トリメリト酸無水物、ピロメリト酸二無水物、ジメチロールプロピオン酸又はこれらの組合せである請求項２９に記載の繊維。
【請求項３１】
前記水非分散性ポリマーがポリオレフィン、ポリエステル、ポリアミド、ポリラクチド、ポリカプロラクトン、ポリカーボネート、ポリウレタン、ポリ塩化ビニル及びこれらの組合せから選択される請求項３０に記載の繊維。
【請求項３２】
前記水非分散性ポリマーが、ＤＩＮ規格５４９００によって測定したときに、生物崩壊性であり、又はＡＳＴＭ規格方法Ｄ６３４０−９８によって測定したときに、生物分解性である請求項３１に記載の繊維。
【請求項３３】
前記水非分散性ポリマーが脂肪族−芳香族ポリエステルである請求項３２に記載の繊維。
【請求項３４】
前記スルホポリエステルが、全酸残基基準で、５０〜９６モル％のイソフタル酸又はテレフタル酸の１種又はそれ以上の残基、全酸残基基準で、４〜３０モル％のソジオスルホイソフタル酸の残基及び、全繰り返し単位基準で、０〜２０モル％の３個又はそれ以上の官能基を有する分岐モノマーの残基（但し、前記官能基はヒドロキシル、カルボキシル又はこれらの組合せである）を含んでなり、前記造形された断面が海島型、分割されたパイ型又はシース−コア型形状である請求項２５に記載の繊維。
【請求項３５】
（Ａ）（ｉ）全酸残基基準で、５０〜９６モル％のイソフタル酸又はテレフタル酸の１種又はそれ以上の残基、
（ｉｉ）全酸残基基準で、４〜３０モル％の１種又はそれ以上のソジオイソフタル酸の残基；
（ｉｉｉ）１種又はそれ以上のジオール残基（但し、全ジオール残基基準で少なくとも２５モル％は構造：
Ｈ−（ＯＣＨ2−ＣＨ2）n−ＯＨ
（式中、ｎは、２〜５００の範囲内の整数である）
を有するポリ（エチレングリコール）である）；
（ｉｖ）全繰り返し単位基準で、０〜２０モル％の３個又はそれ以上の官能基を有する分岐モノマーの残基（但し、前記官能基はヒドロキシル、カルボキシル又はこれらの組合せである）
を含む少なくとも５７℃のガラス転移温度（Ｔｇ）を有する水分散性スルホポリエステル；
（Ｂ）前記スルホポリエステルとは非混和性である１種又はそれ以上の水非分散性ポリマーを含んでなる複数のセグメントであって、それらのセグメント間に介在する前記スルホポリエステルによって、互いに実質的に分離されているセグメント；並びに
を含んでなる海島型又は分割されたパイ型断面を有し、そして繊維の全重量基準で、１０重量％よりも少ない顔料又は充填剤を含む多成分繊維。
【請求項３６】
前記イソフタル酸又はテレフタル酸の１種又はそれ以上の残基が７５〜９６モル％であり、そして前記ジオール残基がジエチレングリコールの残基の２５〜９５モル％である請求項３５に記載の繊維。
【請求項３７】
前記水非分散性ポリマーがポリオレフィン、ポリエステル、ポリアミド、ポリラクチド、ポリカプロラクトン、ポリカーボネート、ポリウレタン、ポリ塩化ビニル及びこれらの組合せから選択される請求項３６に記載の繊維。
【請求項３８】
前記水非分散性ポリマーが、ＤＩＮ規格５４９００によって測定したときに、生物崩壊性であり、又はＡＳＴＭ規格方法Ｄ６３４０−９８によって測定したときに、生物分解性である請求項３７に記載の繊維。
【請求項３９】
前記水非分散性ポリマーが脂肪族−芳香族ポリエステルである請求項３８に記載の繊維。
【請求項４０】
請求項３７又は３８の何れか１項に記載の繊維を含んでなる繊維状物品。
【請求項４１】
前記物品がヤーン、布帛、溶融ブローウェブ、スパンボンドウェブ、サーモボンドウェブ、ハイドロ絡合ウェブ、不織布及びこれらの組合せから選択される請求項４０に記載の繊維状物品。
【請求項４２】
前記物品が１種又はそれ以上の繊維層を含む請求項４１に記載の繊維状物品。
【請求項４３】
（ｉ）１種又はそれ以上のジカルボン酸の残基、
（ｉｉ）全繰り返し単位基準で、４〜４０モル％の芳香族又はシクロ脂肪族環に結合している２個の官能基及び１個又はそれ以上のスルホネート基を有する少なくとも１種のスルホモノマーの残基（但し、前記官能基はヒドロキシル、カルボキシル又はこれらの組合せである）、
（ｉｉｉ）１種又はそれ以上のジオール残基（但し、全ジオール残基基準で少なくとも２５モル％は構造：
Ｈ−（ＯＣＨ2−ＣＨ2）n−ＯＨ
（式中、ｎは、２〜５００の範囲内の整数である）
を有するポリ（エチレングリコール）である）並びに
（ｉｖ）全繰り返し単位基準で、０〜２５モル％の３個又はそれ以上の官能基を有する分岐モノマーの残基（但し、前記官能基は、ヒドロキシル、カルボキシル又はこれらの組合せである）
を含んでなる少なくとも５７℃のガラス転移温度（Ｔｇ）を有する水分散性スルホポリエステル及び前記スルホポリエステルとは非混和性である１種又はそれ以上の水非分散性ポリマーを、繊維に紡糸し（前記繊維は、前記水非分散性ポリマーを含む複数のセグメントを有し、前記セグメントは前記セグメントの間に介在する前記スルホポリエステルによって、互いに実質的に分離されており、そして前記繊維が、前記繊維の全重量基準で、１０重量％よりも少ない顔料又は充填剤を含む）造形された断面を有する多成分繊維のための方法。
【請求項４４】
前記スルホポリエステルが、
（ｉ）全酸残基基準で、５０〜９６モル％のイソフタル酸又はテレフタル酸の１種又はそれ以上の残基；
（ｉｉ）全酸残基基準で、４〜３０モル％のソジオスルホイソフタル酸の残基；
（ｉｉｉ）１種又はそれ以上のジオール残基（但し、全ジオール残基基準で、少なくとも２５モル％は構造：
Ｈ−（ＯＣＨ2−ＣＨ2）n−ＯＨ
（式中、ｎは、２〜５００の範囲内の整数である）
を有するポリ（エチレングリコール）である）、並びに
（ｉｖ）全繰り返し単位基準で、０〜２０モル％の３個又はそれ以上の官能基を有する分岐モノマーの残基（但し、前記官能基は、ヒドロキシル、カルボキシル又はこれらの組合せである）を含んでなる請求項４３に記載の方法。
【請求項４５】
前記断面形状が海島型又は分割されたパイ型である請求項４４に記載の方法。
【請求項４６】
Ａ．（ｉ）全酸残基基準で、５０〜９６モル％のイソフタル酸又はテレフタル酸の１種又はそれ以上の残基、
（ｉｉ）全酸残基基準で、４〜３０モル％のソジオスルホイソフタル酸の残基、
（ｉｉｉ）１種又はそれ以上のジオール残基（但し、全ジオール残基基準で、少なくとも２５モル％は構造：
Ｈ−（ＯＣＨ2−ＣＨ2）n−ＯＨ
（式中、ｎは、２〜５００の範囲内の整数である）
を有するポリ（エチレングリコール）である）、並びに
（ｉｖ）全繰り返し単位基準で、０〜２０モル％の３個又はそれ以上の官能基を有する分岐モノマーの残基（但し、前記官能基は、ヒドロキシル、カルボキシル又はこれらの組合せである）を含んでなる）
少なくとも５７℃のガラス転移温度（Ｔｇ）を有する水分散性スルホポリエステルと、前記スルホポリエステルとは非混和性である１種又はそれ以上の水非分散性ポリマーとを、多成分繊維に紡糸し（ここで、前記繊維は、前記水非分散性ポリマーを含んでなる複数のセグメントを有し、前記セグメントは、前記セグメントの間に介在する前記スルホポリエステルによって、互いに実質的に分離されており、そして前記繊維は、前記繊維の全重量基準で１０重量％よりも少ない顔料又は充填剤を含む）；そして
Ｂ．前記多成分繊維を水と接触させて前記スルホポリエステルを除去し、それによってマイクロデニール繊維を形成する
ことを含んでなるマイクロデニール繊維のための方法。
【請求項４７】
前記水非分散性ポリマーがポリオレフィン、ポリエステル、ポリアミド、ポリラクチド、ポリカプロラクトン、ポリカーボネート、ポリウレタン、ポリ塩化ビニル及びこれらの組合せから選択される請求項４６に記載の方法。
【請求項４８】
前記水非分散性ポリマーが、ＤＩＮ規格５４９００によって測定したときに、生物崩壊性であり、又はＡＳＴＭ規格方法Ｄ６３４０−９８によって測定したときに、生物分解性である請求項４７に記載の方法。
【請求項４９】
前記水非分散性ポリマーが脂肪族−芳香族ポリエステルである請求項４８に記載の方法。
【請求項５０】
請求項４６又は４８に記載のマイクロデニール繊維を含んでなる繊維状物品。
【請求項５１】
前記物品が、ワイプ、ガーゼ、ティッシュ、おむつ、繊維含有クリーニング製品、積層バインダー、生理用ナプキン、パンティライナー、タンポン、トレーニングパンツ、失禁製品、包帯又は手術用包帯である請求項５０に記載の繊維状物品。
【請求項５２】
Ａ．（ｉ）全酸残基基準で、５０〜９６モル％のイソフタル酸又はテレフタル酸の１種又はそれ以上の残基、
（ｉｉ）全酸残基基準で、４〜３０モル％のソジオスルホイソフタル酸の残基、
（ｉｉｉ）１種又はそれ以上のジオール残基（但し、全ジオール残基基準で、少なくとも２５モル％は構造：
Ｈ−（ＯＣＨ2−ＣＨ2）n−ＯＨ
（式中、ｎは、２〜５００の範囲内の整数である）
を有するポリ（エチレングリコール）である）、並びに
（ｉｖ）全繰り返し単位基準で、０〜２０モル％の３個又はそれ以上の官能基を有する分岐モノマーの残基（但し、前記官能基は、ヒドロキシル、カルボキシル又はこれらの組合せである）を含んでなる
少なくとも５７℃のガラス転移温度（Ｔｇ）を有する水分散性スルホポリエステルと、前記スルホポリエステルとは非混和性である１種又はそれ以上の水非分散性ポリマーとを、多成分繊維に紡糸し（ここで、前記多成分繊維は、前記水非分散性ポリマーを含んでなる複数のセグメントを有し、前記セグメントは、前記セグメントの間に介在する前記スルホポリエステルによって、互いに実質的に分離されており、そして前記繊維は、前記繊維の全重量基準で１０重量％よりも少ない顔料又は充填剤を含む）；
Ｂ．前記工程Ａの多成分繊維を重ね、そして集めて不織ウェブを形成し；そして
Ｃ．前記多成分繊維を水と接触させて前記スルホポリエステルを除去し、それによってマイクロデニール繊維ウェブを形成する
ことを含んでなるマイクロデニール繊維のための方法。
【請求項５３】
前記繊維の全重量当り、５重量％より少ない顔料又は充填剤を含む請求項１に記載の繊維。
【請求項５４】
前記繊維の全重量当り、５重量％より少ない顔料又は充填剤を含む請求項７に記載の繊維。
【請求項５５】
請求項５４に記載の繊維を含んでなる繊維状物品。
【請求項５６】
（Ａ）（ｉ）１種又はそれ以上のジカルボン酸の残基、
（ｉｉ）全繰り返し単位基準で４〜４０モル％の、芳香族又はシクロ脂肪族環に結合している２個の官能基及び１個又はそれ以上のスルホネート基を有する少なくとも１種のスルホモノマーの残基（但し、前記官能基はヒドロキシル、カルボキシル又はこれらの組合せである）、
（ｉｉｉ）１種又はそれ以上のジオール残基（但し、全ジオール残基基準で少なくとも２５モル％は構造：
Ｈ−（ＯＣＨ2−ＣＨ2）n−ＯＨ
（式中、ｎは、２〜５００の範囲内の整数である）
を有するポリ（エチレングリコール）である）；並びに
（ｉｖ）全繰り返し単位基準で、０〜２５モル％の３個又はそれ以上の官能基を有する分岐モノマーの残基（但し、前記官能基はヒドロキシル、カルボキシル又はこれらの組合せである）
を含む少なくとも２５℃のガラス転移温度（Ｔｇ）を有するスルホポリエステル；
（Ｂ）任意的な、前記スルホポリエステルとブレンドされた水分散性ポリマー；並びに
（Ｃ）任意的な、前記スルホポリエステルとブレンドされた水非分散性ポリマー（但し、前記ブレンドは非混和性ブレンドである）；
を含んでなる、水分散性でワックスを含まない繊維。
【請求項５７】
請求項５６に記載の繊維を含んでなる繊維状物品。
【手続補正２】
【補正対象書類名】明細書
【補正対象項目名】０１０３
【補正方法】変更
【補正の内容】
【０１０３】
実施例７
この予想実施例は、本発明の多成分及びマイクロデニール繊維の、特殊紙の製造への可能性のある応用を示す。実施例５に記載したブレンドを、ＰＥＴと共に共紡糸して、二成分海島型繊維を得る。この繊維は、約３５重量％のスルホポリエステル「海」成分及び約６５重量％のＰＥＴ「島」を含む。捲縮しない繊維を、１／８インチ長さに切断する。シミュレートした製紙に於いて、これらの短く切断した二成分繊維を、リファイニング操作に添加する。スルホポリエステル「海」は、攪拌した水性スラリー中に除去され、それによってマイクロデニールＰＥＴ繊維をミックスの中に放出する。匹敵する重量で、マイクロデニールＰＥＴ繊維（「島」）が、太いＰＥＴ繊維の添加よりも、紙引張強度を増加させるために一層有効である。
以下に、本発明の態様を記載する。
態様１．（Ａ）（ｉ）１種又はそれ以上のジカルボン酸の残基、
（ｉｉ）全繰り返し単位基準で４〜４０モル％の、芳香族又はシクロ脂肪族環に結合している２個の官能基及び１個又はそれ以上のスルホネート基を有する少なくとも１種のスルホモノマーの残基（但し、前記官能基はヒドロキシル、カルボキシル又はこれらの組合せである）、
（ｉｉｉ）１種又はそれ以上のジオール残基（但し、全ジオール残基基準で少なくとも２５モル％は構造：
Ｈ−（ＯＣＨ2−ＣＨ2）n−ＯＨ
（式中、ｎは、２〜５００の範囲内の整数である）
を有するポリ（エチレングリコール）である）；並びに
（ｉｖ）全繰り返し単位基準で、０〜２５モル％の３個又はそれ以上の官能基を有する分岐モノマーの残基（但し、前記官能基はヒドロキシル、カルボキシル又はこれらの組合せである）
を含む少なくとも２５℃のガラス転移温度（Ｔｇ）を有するスルホポリエステル；
（Ｂ）任意的な、前記スルホポリエステルとブレンドされた水分散性ポリマー；並びに
（Ｃ）任意的な、前記スルホポリエステルとブレンドされた水非分散性ポリマー（但し、前記ブレンドは非混和性ブレンドである）；
を含んでなり、繊維の全重量基準で、１０重量％よりも少ない顔料又は充填剤を含む水分散性繊維。
態様２．前記ジカルボン酸がコハク酸、グルタル酸、アジピン酸、アゼライン酸、セバシン酸、フマル酸、マレイン酸、イタコン酸、１，３−シクロヘキサンジカルボン酸、１，４−シクロヘキサンジカルボン酸、ジグリコール酸、２，５−ノルボルナンジカルボン酸、フタル酸、テレフタル酸、１，４−ナフタレンジカルボン酸、２，５−ナフタレンジカルボン酸、２，６−ナフタレンジカルボン酸、２，７−ナフタレンジカルボン酸、ジフェン酸、４，４′−オキシジ安息香酸、４，４′−スルホニルジ安息香酸、イソフタル酸及びこれらの組合せから選択され；前記スルホモノマーがスルホフタル酸、スルホテレフタル酸、スルホイソフタル酸又はこれらの組合せの金属スルホネート塩であり；前記ジオール残基がエチレングリコール、ジエチレングリコール、トリエチレングリコール、ポリ（エチレン）グリコール、１，３−プロパンジオール、２，４−ジメチル−２−エチルヘキサン−１，３−ジオール、２，２−ジメチル−１，３−プロパンジオール、２−エチル−２−ブチル−１，３−プロパンジオール、２−エチル−２−イソブチル−１，３−プロパンジオール、１，３−ブタンジオール、１，４−ブタンジオール、１，５−ペンタンジオール、１，６−ヘキサンジオール、２，２，４−トリメチル−１，６−ヘキサンジオール、チオジエタノール、１，２−シクロヘキサンジメタノール、１，３−シクロヘキサンジメタノール、１，４−シクロヘキサンジメタノール、２，２，４，４−テトラメチル−１，３−シクロブタンジオール、ｐ−キシリレンジオール及びこれらの組合せから選択され；そして前記分岐モノマーが１，１，１−トリメチロールプロパン、１，１，１−トリメチロールエタン、グリセリン、ペンタエリスリトール、エリスリトール、スレイトール、ジペンタエリスリトール、ソルビトール、トリメリト酸無水物、ピロメリト酸二無水物、ジメチロールプロピオン酸又はこれらの組合せである態様１に記載の繊維。
態様３．前記スルホポリエステルが、全酸残基基準で、５０〜９６モル％のイソフタル酸又はテレフタル酸の１種又はそれ以上の残基、全酸残基基準で、４〜３０モル％のソジオスルホイソフタル酸の残基；及び、全繰り返し単位基準で、０〜２０モル％の３個又はそれ以上の官能基を有する分岐モノマーの残基（但し、前記官能基はヒドロキシル、カルボキシル又はこれらの組合せである）を含む態様２に記載の繊維。
態様４．前記スルホポリエステルとブレンドされた第一の水分散性ポリマーを含む態様３に記載の繊維。
態様５．非混和性ブレンドを形成するためにブレンドされた水非分散性ポリマーを含む態様３に記載の繊維。
態様６．前記スルホポリエステルが、全酸残基基準で、７５〜９６モル％のイソフタル酸又はテレフタル酸の１種又はそれ以上の残基及び、全ジオール残基基準で、２５〜９５モル％のジエチレングリコールの残基を含み、そして前記繊維がステープル、モノフィラメント又はマルチフィラメント繊維であり、造形された断面を有する態様３に記載の繊維。
態様７．態様６に記載の繊維を含んでなる繊維状物品。
態様８．前記物品がヤーン、布帛、溶融ブローウェブ、スパンボンドウェブ、不織布及びこれらの組合せから選択される態様７に記載の繊維状物品。
態様９．前記物品が１個又はそれ以上の繊維の層を含む態様７に記載の繊維状物品。
態様１０．前記物品が、フラッシュ可能であり、そしてワイプ、ガーゼ、ティッシュ、おむつ、繊維含有クリーニング製品、積層バインダー、生理用ナプキン、パンティライナー、タンポン、トレーニングパンツ、失禁製品、包帯又は手術用包帯である態様９に記載の繊維状物品。
態様１１．第二の水分散性ポリマーを含んでなる水分散性フィルムを更に含む態様７に記載の繊維状物品。
態様１２．前記第二の水分散性ポリマーが
（ｉ）全酸残基基準で、５０〜９６モル％のイソフタル酸又はテレフタル酸の１種又はそれ以上の残基；
（ｉｉ）全酸残基基準で、４〜３０モル％のソジオスルホイソフタル酸の残基；
（ｉｉｉ）１種又はそれ以上のジオール残基（但し、全ジオール残基基準で、少なくとも１５モル％は、構造：
Ｈ−（ＯＣＨ2−ＣＨ2）n−ＯＨ
（式中、ｎは、２〜５００の範囲内の整数である）
を有するポリ（エチレングリコール）である）；並びに
（ｉｖ）全繰り返し単位基準で、０〜２０モル％の３個又はそれ以上の官能基を有する分岐モノマーの残基（但し、前記官能基はヒドロキシル、カルボキシル又はこれらの組合せである）を含んでなる追加のスルホポリエステル
を含む態様１１に記載の繊維状物品。
態様１３．第三の水分散性ポリマーを含んでなる粉末を更に含む態様１２に記載の繊維状物品。
態様１４．Ｉ．（Ａ）（ｉ）１種又はそれ以上のジカルボン酸の残基、
（ｉｉ）全繰り返し単位基準で４〜４０モル％の、芳香族又はシクロ脂肪族環に結合している２個の官能基及び１個又はそれ以上の金属スルホネート基を有する少なくとも１種のスルホモノマーの残基（但し、前記官能基はヒドロキシル、カルボキシル又はこれらの組合せである）、
（ｉｉｉ）１種又はそれ以上のジオール残基（但し、全ジオール残基基準で少なくとも２０モル％は構造：
Ｈ−（ＯＣＨ2−ＣＨ2）n−ＯＨ
（式中、ｎは、２〜５００の範囲内の整数である）
を有するポリ（エチレングリコール）である）；並びに
（ｉｖ）全繰り返し単位基準で、０〜２５モル％の３個又はそれ以上の官能基を有する分岐モノマーの残基（但し、前記官能基はヒドロキシル、カルボキシル又はこれらの組合せである）
を含む少なくとも２５℃のガラス転移温度（Ｔｇ）を有するスルホポリエステル、
（Ｂ）任意的な、前記スルホポリエステルとブレンドされた水分散性ポリマー；並びに
（Ｃ）任意的な、前記スルホポリエステルとブレンドされて、非混和性のブレンドを形成する水非分散性ポリマー；
を含んでなり、ポリマー組成物の全重量基準で、１０重量％よりも少ない顔料又は充填剤を含む水分散性ポリマー組成物を、その流動点よりも高い温度に加熱し；そして
ＩＩ．フィラメントを溶融紡糸する
ことを含んでなる水分散性繊維のための方法。
態様１５．Ｉ．（Ａ）（ｉ）１種又はそれ以上のジカルボン酸の残基、
（ｉｉ）全繰り返し単位基準で４〜４０モル％の、芳香族又はシクロ脂肪族環に結合している２個の官能基及び１個又はそれ以上の金属スルホネート基を有する少なくとも１種のスルホモノマーの残基（但し、前記官能基はヒドロキシル、カルボキシル又はこれらの組合せである）、
（ｉｉｉ）１種又はそれ以上のジオール残基（但し、全ジオール残基基準で少なくとも２０モル％は構造：
Ｈ−（ＯＣＨ2−ＣＨ2）n−ＯＨ
（式中、ｎは、２〜５００の範囲内の整数である）
を有するポリ（エチレングリコール）である）；並びに
（ｉｖ）全繰り返し単位基準で、０〜２５モル％の３個又はそれ以上の官能基を有する分岐モノマーの残基（但し、前記官能基はヒドロキシル、カルボキシル又はこれらの組合せである）
を含む少なくとも２５℃のガラス転移温度（Ｔｇ）を有するスルホポリエステル；
（Ｂ）任意的な、前記スルホポリエステルとブレンドされた水分散性ポリマー；並びに
（Ｃ）任意的な、前記スルホポリエステルとブレンドされて、非混和性のブレンドを形成する水非分散性ポリマー
を含んでなり、ポリマー組成物の全重量基準で、１０重量％よりも少ない顔料又は充填剤を含む；水分散性ポリマー組成物を、その流動点よりも高い温度に加熱し；
ＩＩ．フィラメントを溶融紡糸し；そして
ＩＩＩ．工程ＩＩの前記フィラメントを重ね、そして集めて、不織ウェブを形成することを含んでなる水分散性不織布のための方法。
態様１６．Ａ）（ｉ）１種又はそれ以上のジカルボン酸の残基、
（ｉｉ）全繰り返し単位基準で４〜４０モル％の、芳香族又はシクロ脂肪族環に結合している２個の官能基及び１個又はそれ以上のスルホネート基を有する少なくとも１種のスルホモノマーの残基（但し、前記官能基は、ヒドロキシル、カルボキシル又はこれらの組合せである）、
（ｉｉｉ）１種又はそれ以上のジオール残基（但し、全ジオール残基基準で少なくとも２５モル％は構造：
Ｈ−（ＯＣＨ2−ＣＨ2）n−ＯＨ
（式中、ｎは、２〜５００の範囲内の整数である）
を有するポリ（エチレングリコール）である）；並びに
（ｉｖ）全繰り返し単位基準で、０〜２５モル％の３個又はそれ以上の官能基を有する分岐モノマーの残基（但し、前記官能基はヒドロキシル、カルボキシル又はこれらの組合せである）
を含む少なくとも５７℃のガラス転移温度（Ｔｇ）を有する水分散性スルホポリエステル；並びに
Ｂ）前記スルホポリエステルとは非混和性である１種又はそれ以上の水非分散性ポリマーを含んでなる複数のセグメントであって、それらのセグメント間に介在する前記スルホポリエステルによって、互いに実質的に分離されているセグメント
を含んでなり、繊維の全重量基準で、１０重量％よりも少ない顔料又は充填剤を含む造形された断面を有する多成分繊維。
態様１７．前記ジカルボン酸がコハク酸、グルタル酸、アジピン酸、アゼライン酸、セバシン酸、フマル酸、マレイン酸、イタコン酸、１，３−シクロヘキサンジカルボン酸、１，４−シクロヘキサンジカルボン酸、ジグリコール酸、２，５−ノルボルナンジカルボン酸、フタル酸、テレフタル酸、１，４−ナフタレンジカルボン酸、２，５−ナフタレンジカルボン酸、２，６−ナフタレンジカルボン酸、２，７−ナフタレンジカルボン酸、ジフェン酸、４，４′−オキシジ安息香酸、４，４′−スルホニルジ安息香酸、イソフタル酸及びこれらの組合せから選択され、前記スルホモノマーが、スルホフタル酸、スルホテレフタル酸、スルホイソフタル酸の金属スルホネート塩又はこれらの組合せであり、前記ジオール残基が、エチレングリコール、ジエチレングリコール、トリエチレングリコール、ポリ（エチレン）グリコール、１，３−プロパンジオール、２，４−ジメチル−２−エチルヘキサン−１，３−ジオール、２，２−ジメチル−１，３−プロパンジオール、２−エチル−２−ブチル−１，３−プロパンジオール、２−エチル−２−イソブチル−１，３−プロパンジオール、１，３−ブタンジオール、１，４−ブタンジオール、１，５−ペンタンジオール、１，６−ヘキサンジオール、２，２，４−トリメチル−１，６−ヘキサンジオール、チオジエタノール、１，２−シクロヘキサンジメタノール、１，３−シクロヘキサンジメタノール、１，４−シクロヘキサンジメタノール、２，２，４，４−テトラメチル−１，３−シクロブタンジオール、ｐ−キシリレンジオール及びこれらの組合せから選択され、そして前記分岐モノマーが、１，１，１−トリメチロールプロパン、１，１，１−トリメチロールエタン、グリセリン、ペンタエリスリトール、エリスリトール、スレイトール、ジペンタエリスリトール、ソルビトール、トリメリト酸無水物、ピロメリト酸二無水物、ジメチロールプロピオン酸又はこれらの組合せである態様１６に記載の繊維。
態様１８．前記水非分散性ポリマーがポリオレフィン、ポリエステル、ポリアミド、ポリラクチド、ポリカプロラクトン、ポリカーボネート、ポリウレタン、ポリ塩化ビニル及びこれらの組合せから選択される態様１７に記載の繊維。
態様１９．前記水非分散性ポリマーが、ＤＩＮ規格５４９００によって測定したときに、生物崩壊性であり、又はＡＳＴＭ規格方法Ｄ６３４０−９８によって測定したときに、生物分解性である態様１７に記載の繊維。
態様２０．前記スルホポリエステルが、全酸残基基準で、５０〜９６モル％のイソフタル酸又はテレフタル酸の１種又はそれ以上の残基、全酸残基基準で、４〜３０モル％のソジオスルホイソフタル酸の残基及び、全繰り返し単位基準で、０〜２０モル％の３個又はそれ以上の官能基を有する分岐モノマーの残基（但し、前記官能基はヒドロキシル、カルボキシル又はこれらの組合せである）を含んでなり、そして前記造形された断面が海島型又は分割されたパイ型である態様１６に記載の繊維。
態様２１．前記水非分散性ポリマーがポリオレフィン、ポリエステル、ポリアミド、ポリラクチド、ポリカプロラクトン、ポリカーボネート、ポリウレタン、ポリ塩化ビニル及びこれらの組合せから選択される態様２０に記載の繊維。
態様２２．前記水非分散性ポリマーが、ＤＩＮ規格５４９００によって測定したときに、生物崩壊性であり、又はＡＳＴＭ規格方法Ｄ６３４０−９８によって測定したときに、生物分解性である態様２１に記載の繊維。
態様２３．態様２１又は２２に記載の繊維を含んでなる繊維状物品。
態様２４．前記物品がヤーン、布帛、溶融ブローウェブ、スパンボンドウェブ、サーモボンドウェブ、ハイドロ絡合ウェブ、不織布及びこれらの組合せから選択される態様２３に記載の繊維状物品。
態様２５．（ｉ）１種又はそれ以上のジカルボン酸の残基、
（ｉｉ）全繰り返し単位基準で、４〜４０モル％の芳香族又はシクロ脂肪族環に結合している２個の官能基及び１個又はそれ以上のスルホネート基を有する少なくとも１種のスルホモノマーの残基（但し、前記官能基はヒドロキシル、カルボキシル又はこれらの組合せである）、
（ｉｉｉ）１種又はそれ以上のジオール残基（但し、全ジオール残基基準で少なくとも２５モル％は構造：
Ｈ−（ＯＣＨ2−ＣＨ2）n−ＯＨ
（式中、ｎは、２〜５００の範囲内の整数である）
を有するポリ（エチレングリコール）である）並びに
（ｉｖ）全繰り返し単位基準で、０〜２５モル％の３個又はそれ以上の官能基を有する分岐モノマーの残基（但し、前記官能基は、ヒドロキシル、カルボキシル又はこれらの組合せである）
を含んでなる少なくとも５７℃のガラス転移温度（Ｔｇ）を有する水分散性スルホポリエステル及び前記スルホポリエステルとは非混和性である１種又はそれ以上の水非分散性ポリマーを、繊維に紡糸し（前記繊維は、前記水非分散性ポリマーを含む複数のセグメントを有し、前記セグメントは前記セグメントの間に介在する前記スルホポリエステルによって、互いに実質的に分離されており、そして前記繊維が、前記繊維の全重量基準で、１０重量％よりも少ない顔料又は充填剤を含む）造形された断面を有する多成分繊維のための方法。
態様２６．前記スルホポリエステルが、全酸残基基準で、５０〜９６モル％のイソフタル酸又はテレフタル酸の１種又はそれ以上の残基、全酸残基基準で、４〜３０モル％のソジオスルホイソフタル酸の残基及び全繰り返し単位基準で、０〜２０モル％の３個又はそれ以上の官能基を有する分岐モノマーの残基（但し、前記官能基はヒドロキシル、カルボキシル又はこれらの組合せである）を含んでなり、そして前記造形された断面が海島型又は分割されたパイ型である態様２５に記載の方法。
態様２７．Ａ．（ｉ）全酸残基基準で、５０〜９６モル％のイソフタル酸又はテレフタル酸の１種又はそれ以上の残基、
（ｉｉ）全酸残基基準で、４〜３０モル％のソジオスルホイソフタル酸の残基、
（ｉｉｉ）１種又はそれ以上のジオール残基（但し、全ジオール残基基準で、少なくとも２５モル％は構造：
Ｈ−（ＯＣＨ2−ＣＨ2）n−ＯＨ
（式中、ｎは、２〜５００の範囲内の整数である）
を有するポリ（エチレングリコール）である）、並びに
（ｉｖ）全繰り返し単位基準で、０〜２０モル％の３個又はそれ以上の官能基を有する分岐モノマーの残基（但し、前記官能基は、ヒドロキシル、カルボキシル又はこれらの組合せである）を含んでなる）
少なくとも５７℃のガラス転移温度（Ｔｇ）を有する水分散性スルホポリエステルと、前記スルホポリエステルとは非混和性である１種又はそれ以上の水非分散性ポリマーとを、多成分繊維に紡糸し（ここで、前記繊維は、前記水非分散性ポリマーを含んでなる複数のセグメントを有し、前記セグメントは、前記セグメントの間に介在する前記スルホポリエステルによって、互いに実質的に分離されており、そして前記繊維は、前記繊維の全重量基準で１０重量％よりも少ない顔料又は充填剤を含む）；そして
Ｂ．前記多成分繊維を水と接触させて前記スルホポリエステルを除去し、それによってマイクロデニール繊維を形成する
ことを含んでなるマイクロデニール繊維のための方法。
態様２８．態様２７に記載のマイクロデニール繊維を含んでなる繊維状物品。
態様２９．Ａ．少なくとも５７℃のガラス転移温度（Ｔｇ）を有する水分散性スルホポリエステル及び前記スルホポリエステルとは非混和性である１種又はそれ以上の水非分散性ポリマーを、多成分繊維に紡糸し（但し、前記スルホポリエステルは、
（ｉ）全酸残基基準で５０〜９６モル％の、イソフタル酸又はテレフタル酸の１種又はそれ以上の残基；
（ｉｉ）全酸残基基準で４〜３０モル％の、ソジオスルホイソフタル酸の残基；
マイクロデニール繊維ウェブのための方法。